(57)【要約】【課題】湿潤時の不快感を防止することができ、かつ、風合いや肌触りに優れる接触冷感に優れた繊維、及び、該接触冷感に優れた繊維を用いてなる接触冷感に優れた生地、衣料及び肌着を提供する。【解決手段】熱可塑性エラストマー及び無機フィラーを含有する接触冷感に優れた繊維であって、芯鞘構造を有し、可染性樹脂を含有する芯部と、熱可塑性エラストマー及び無機フィラーを含有する鞘部とからなり、前記鞘部における無機フィラーの平均粒子径が０．２０〜３．００μｍ、前記鞘部における熱可塑性エラストマーの含有量が１５重量％以上であり、前記鞘部の厚さが２０μｍ以下である接触冷感に優れた繊維。【選択図】    なし【特許請求の範囲】
【請求項１】
熱可塑性エラストマー及び無機フィラーを含有する接触冷感に優れた繊維であって、
芯鞘構造を有し、可染性樹脂を含有する芯部と、熱可塑性エラストマー及び無機フィラーを含有する鞘部とからなり、
前記鞘部における無機フィラーの平均粒子径が０．２０〜３．００μｍ、前記鞘部における熱可塑性エラストマーの含有量が１５重量％以上であり、
前記鞘部の厚さが２０μｍ以下である
ことを特徴とする接触冷感に優れた繊維。
【請求項２】
熱可塑性エラストマーは、ポリアミド系エラストマー及び／又はポリエステル系エラストマーであることを特徴とする請求項１記載の接触冷感に優れた繊維。
【請求項３】
熱可塑性エラストマーは、ポリエーテルブロックアミド共重合体であることを特徴とする請求項１又は２記載の接触冷感に優れた繊維。
【請求項４】
鞘部における無機フィラーの含有量が２〜３０重量％であることを特徴とする請求項１、２又は３記載の接触冷感に優れた繊維。
【請求項５】
熱可塑性エラストマー及び無機フィラーを含有する接触冷感に優れた繊維を用いてなる編物であって、
前記熱可塑性エラストマーは、ポリアミド系エラストマー及び／又はポリエステル系エラストマーであり、無機フィラーを２〜３０重量％含有する
ことを特徴とする接触冷感に優れた編物。
【請求項６】
請求項１、２、３若しくは４記載の接触冷感に優れた繊維又は請求項５記載の接触冷感に優れた編物を用いてなることを特徴とする接触冷感に優れた衣料。
【発明の詳細な説明】
【技術分野】
【０００１】
本発明は、湿潤時の不快感を防止することができ、かつ、風合いや肌触りに優れる接触冷感に優れた繊維、及び、該接触冷感に優れた繊維を用いてなる接触冷感に優れた生地、衣料及び肌着に関する。
【背景技術】
【０００２】
近年、夏季用の肌着として、着用時にヒヤリとした感覚を惹起し、清涼感を与える接触冷感に優れた繊維を用いたものが研究されている。
このような接触冷感に優れた繊維を得る方法としては、従来は、例えば、繊維の吸水性を向上させたり、繊維の熱伝導性を向上させたりする方法等が行われていた。
【０００３】
吸水性を向上させた繊維としては、例えば、カルボキシル基や水酸基等の親水性基を導入した樹脂からなる繊維等が挙げられる。
熱伝導性を向上させた繊維としては、例えば、熱伝導性の高いフィラーを練り込んだ樹脂からなる繊維や表面にメッキ処理を施した繊維等が挙げられる。
しかし、このような繊維を用いた場合、確かに理論的には接触冷感が得られることが期待できるものの、実際にヒトによる官能試験を行うと、ほとんど未処理のものと変わるところがなく、接触冷感を実感できることはなかった。
【０００４】
特許文献１には、吸水性ポリマーを内包した多孔質無機粉末粒子を繊維に把持させてなる接触冷感作用を備えた繊維が開示されている。この繊維は確かに実感できるレベルの接触冷感を有する。しかしながら、充分な接触冷感を得るためには大量の多孔質無機粉末粒子を含有させる必要があり、その結果、風合いや肌触りに悪影響が出て肌着等に用いることはできないものであった。
【先行技術文献】
【特許文献】
【０００５】
【特許文献１】特開２００２−２３５２７８号公報
【発明の概要】
【発明が解決しようとする課題】
【０００６】
本発明は、官能レベルで充分な接触冷感を実感でき、風合いや肌触りに優れ、肌着等に好適に用いることができる接触冷感に優れた繊維、及び、該接触冷感に優れた繊維を用いてなる接触冷感に優れた生地、衣料及び肌着を提供することを目的とする。
【課題を解決するための手段】
【０００７】
本発明は、熱可塑性エラストマー及び無機フィラーを含有する接触冷感に優れた繊維であって、芯鞘構造を有し、可染性樹脂を含有する芯部と、熱可塑性エラストマー及び無機フィラーを含有する鞘部とからなり、前記鞘部における無機フィラーの平均粒子径が０．２０〜３．００μｍ、前記鞘部における熱可塑性エラストマーの含有量が１５重量％以上であり、前記鞘部の厚さが２０μｍ以下である接触冷感に優れた繊維である。
以下に本発明を詳述する。
【０００８】
本発明者らは、鋭意検討の結果、熱可塑性エラストマーを紡糸して得た繊維は、衣料に用いた場合、接触冷感に優れていることを見出した。しかしながら、熱可塑性エラストマーを含有する繊維を衣料に用いた場合、接触冷感には優れるものの、汗等によって湿潤した際、べとついたり、肌触りが悪くなったりして、特に肌着等の皮膚に直接触れる衣料に用いた場合に不快感が生じるという新たな問題が発生した。そこで、本発明者らは、更に鋭意検討した結果、熱可塑性エラストマーを含有する繊維に、無機フィラーを添加することにより、衣料に使用した場合、湿潤時の不快感を防止することができ、かつ、優れた風合いや肌触りを付与できることから、特に肌着等の衣料に好適に使用できることを見出し、本発明を完成させるに至った。
【０００９】
上記熱可塑性エラストマーとしては特に限定されないが、ポリアミド系エラストマー及び／又はポリエステル系エラストマーが好適である。
【００１０】
上記ポリアミド系エラストマーとしては特に限定されず、例えば、ポリエーテルブロックアミド共重合体、ポリエーテルアミド共重合体、ポリエステルアミド共重合体等が挙げられる。これらは単独で用いられてもよく、２種以上が併用されてもよい。
これらのポリアミド系エラストマーのうち市販されているものとしては、例えば、ペバックス（アルケマ社製）、ＵＢＥナイロン（宇部興産社製）、グリロンＥＬＸ、グリルアミドＥＬＹ（以上、エムス昭和電工社製）、ダイアミド、ベスタミド（以上、ダイセル・デクサ社製）等が挙げられる。
【００１１】
上記ポリエステル系エラストマーとしては特に限定されず、例えば、ポリエーテルエステル共重合体、ポリエステルエステル共重合体等が挙げられる。
これらは単独で用いられてもよく、２種以上が併用されてもよい。
これらのポリエステル系エラストマーのうち市販されているものとしては、例えば、グリラックス（大日本インキ化学工業社製）、ヌーベラン（帝人化成社製）、ペルプレン（東洋紡績社製）、ハイトレル（東レ・デュポン社製）、プリマロイ（三菱化学社製）等が挙げられる。
【００１２】
これらの熱可塑性エラストマーのなかでも、下記式（１）で表されるポリエーテルブロックアミド共重合体は、極めて優れた接触冷感を与える繊維が得られること、紡糸性に優れること、及び、比重が軽く軽い生地、衣料、肌着等を作製できる繊維が得られることから特に好適である。このようなポリエーテルブロックアミド共重合体のうち市販されているものとしては、例えば、ペバックス（アルケマ社製）等が挙げられる。
【００１３】
【化１】
2012026073.tif 000002
【００１４】
式（１）中、ＰＡはポリアミドを表し、ＰＥはポリエーテルを表す。
【００１５】
本発明の接触冷感に優れた繊維に含まれる樹脂成分としては、上記熱可塑性エラストマー単独であってもよいが、樹脂成分として熱可塑性エラストマーのみを含有する繊維は、一般に、べたつき感があり紡糸も困難となる場合があることから、上記熱可塑性エラストマー以外の他の樹脂と併用してもよい。
【００１６】
本発明の接触冷感に優れた繊維は、更に無機フィラーを含有する。
上記無機フィラーを含有することにより、繊維の表面に微小の凹凸が形成され、繊維表面が改質されることから、熱可塑性エラストマーの特性である湿潤時のべたつき感を防止することができるとともに、衣料に用いた場合に皮膚に触れた際の肌触りや、脱衣時の肌離れ性を大幅に向上させることが可能となる。更に、繊維のべたつきを低減できることから、原糸を作製する際の紡糸性を改善することができる。
なお、本発明の接触冷感に優れた繊維では、接触冷感性を付与するためではなく、湿潤時のべたつき感を防止すること等を目的として、無機フィラーを添加することから、大量の無機フィラーを添加する必要がなく、衣料等に用いた場合であっても、風合いや肌触りに悪影響が生じることがない。
【００１７】
上記無機フィラーとしては特に限定されず、例えば、軽質炭酸カルシウム、重質炭酸カルシウム等の炭酸カルシウム、炭酸バリウム、塩基性炭酸マグネシウム等の炭酸マグネシウム、硫酸カルシウム、硫酸バリウム、二酸化チタン、酸化鉄、酸化錫、酸化チタン、酸化亜鉛、酸化マグネシウム、フェライト粉末、硫化亜鉛、炭酸亜鉛、窒化アルミニウム、窒化珪素、サチンホワイト、焼成ケイソウ土等のケイソウ土、珪酸カルシウム、珪酸アルミニウム、珪酸マグネシウム、無定形シリカ、非晶質合成シリカ、コロイダルシリカ等のシリカ、コロイダルアルミナ、擬ベーマイト、水酸化アルミニウム、水酸化マグネシウム、アルミナ、アルミナ水和物、リトポン、ゼオライト、加水ハロイサイト、クレイ、ハイドロタルサイト、アルミノ珪酸塩、タルク、パイロフィライト、サポナイト、ヘクトライト、ソーコナイト、スティーブンサイト、モンモリロナイト、バイデライト、ノントロナイト等のスメクタイト、バーミキュライト、金雲母、黒雲母、チンワルド雲母、白雲母、パラゴナイト、セラドナイト、海緑石等のマイカ、クリノクロア、シャモサイト、ニマイト、ペナンタイト、スドーアイト、ドンバサイト、クリントナイト、マーガライト、スーライト、アンチゴライト、リザーダイト、クリソタイル、メサイト、クロンステダイト、バーチェリン、グリーナライト、ガーニエライト、カオリナイト、ディッカイト、ナクライト、ハロイサイト等のカオリン、デラミカオリン、焼成カオリン、セピオライト、パリゴルスカイト、イモゴライト、アロフェン、ヒシンゲライト、ペンウィサイト、活性白土、ベントナイト、セリサイト等の鉱物質顔料等が挙げられる。これらは単独で用いられてもよく、２種以上が併用されてもよい。
これらのなかでは、酸化チタン、酸化亜鉛、硫酸バリウム、シリカが好ましい。
また、上記無機フィラーの形状としては、特に限定されず、球状、針状、板状等の定型物又は非定型物が挙げられる。
【００１８】
上記無機フィラーの平均粒子径の好ましい下限は０．２０μｍ、好ましい上限は３．００μｍである。０．２０μｍ未満であると、湿潤時のベトツキ等の不快感を改善する効果が不充分となることがあり、３．００μｍを超えると、衣料とした場合に風合いや肌触りが損なわれたり、繊維の強度が低下したりすることがある。
【００１９】
上記無機フィラーの含有量の好ましい下限は２重量％、好ましい上限は３０重量％である。更に好ましい上限は７重量％である。２重量％未満であると、湿潤時のベトツキ等の不快感を改善する効果が不充分となることがあり、３０重量％を超えると、繊維の強度が低下することがある。また、紡糸性が悪くなることがある。
【００２０】
本発明の接触冷感に優れた繊維は、上記熱可塑性エラストマー及び無機フィラーを含有する繊維のみからなるものであってもよいが、本発明の目的を阻害しない範囲で、肌触り等の肌着に必要な要件を改善する目的として、他の繊維と交編したものを用いてもよい。このような他の繊維としては特に限定されないが、例えば、ナイロン６、ナイロン１２等のポリアミド系樹脂等；ポリエステル、綿、レーヨン等が挙げられる。
【００２１】
本発明の接触冷感に優れた繊維は、ｑｍａｘ値の好ましい下限が０．２０Ｊ／ｓｅｃ／ｃｍ２である。ｑｍａｘ値が０．２０Ｊ／ｓｅｃ／ｃｍ２未満であると、官能試験を行っても大半の人が接触冷感を感じない。より好ましい下限は０．２１Ｊ／ｓｅｃ／ｃｍ２、更に好ましい下限は０．２２Ｊ／ｓｅｃ／ｃｍ２である。
なお、本明細書において、ｑｍａｘ値は、一定面積、一定質量の熱板に所定の熱を蓄え、これが試料表面に接触した直後、蓄えられた熱量が低温側の試料に移動する熱流量のピーク値である。ｑｍａｘ値は、着衣したときに試料に奪われる体温をシミュレートしていると考えられ、ｑｍａｘ値が大きいほど着衣時に奪われる体温が大きく、接触冷感が高いと考えられる。
【００２２】
本発明の接触冷感に優れた繊維は、熱伝導率の好ましい下限が１×１０−３℃／Ｗ・ｍ２である。熱伝導率も接触冷感に対応する重要なパラメータの１つであると考えられる。熱伝導率が１×１０−３℃／Ｗ・ｍ２未満であると、官能試験を行っても大半の人が接触冷感を感じないことがある。
なお、本明細書において、熱伝導率は、試料台の上に置いた試料の上に熱板を重ね、熱板の温度を所定の温度に安定させた後の熱損失速度を測定して、下記式（２）により算出することができる。
熱伝導率（Ｗ／ｃｍ／℃）＝Ｗ・Ｄ／Ａ／ΔＴ  （２）
Ｗ：熱流量（Ｊ／ｓｅｃ）
Ｄ：試料の厚さ（ｃｍ）
Ａ：熱板面積（ｃｍ２）
ΔＴ：試料台と熱板との温度差（℃）
【００２３】
本発明の接触冷感に優れた繊維は、湿潤滑り開始角度の好ましい下限が２０°、好ましい上限が２５°である。２０°未満であると、風合いや肌触りが悪くなることがあり、２５°を超えると、肌着等に用いた場合に肌離れ性が低下することがある。なお、上記湿潤滑り開始角度は、ＪＩＳ  Ｐ  ８１４７に準じ、傾斜法による滑り開始角度を測定することにより求めるこができる。
【００２４】
本発明の接触冷感に優れた繊維は、湿潤滑り抵抗値の好ましい下限が１．２８ＣＮ／ｃｍ２、好ましい上限が１．５８ＣＮ／ｃｍ２である。１．２８ＣＮ／ｃｍ２未満であると、風合いや肌触りが悪くなることがあり１．５８ＣＮ／ｃｍ２を超えると、湿潤時における肌離れ性が低下することがある。なお、上記湿潤滑り抵抗値は、湿潤時の静摩擦抵抗値のことであり、ＪＩＳ  Ｐ  ８１４７に準じ、傾斜法により測定することができる。
【００２５】
本発明の接触冷感に優れた繊維は、上記熱可塑性エラストマーと他の樹脂とからなる複合繊維として用いてもよく、特に、芯鞘構造を有し、可染性樹脂を含有する芯部と、熱可塑性エラストマー樹脂を含有する鞘部とからなり、鞘部の厚さが２０μｍ以下のもの（以下、芯鞘型複合繊維ともいう）とすることが好ましい。
【００２６】
本発明の接触冷感に優れた繊維は、このように染色可能な樹脂を芯部とし、鞘部には、接触冷感性を有し、柔軟性に優れる熱可塑性エラストマーを用いることにより、接触冷感性といった熱可塑性エラストマーの優れた性能を確保しつつ、染色性が良好な芯鞘構造を有する繊維とすることができる。
【００２７】
一般に、熱可塑性エラストマーは、染色を行うために必要な染着座席を有さないか、又は、染着座席を有していたとしても非常に少ないため、酸性染料やカチオン染料を用いて染色を行うことは困難であった。このような問題に対して、特開２００３−２４７１７７号公報には、分散染料を用いてポリウレタン等の熱可塑性エラストマーを染色する方法が開示されている。また、熱可塑性エラストマー系樹脂中に染着座席を導入することによって可染化する方法、熱可塑性エラストマー系樹脂のペレットに無機系顔料等を含有させて原着することによって着色化する方法、熱可塑性エラストマー系樹脂としてのポリアミド系エラストマー樹脂にポリアミド系樹脂をブレンドすることによって可染化する方法等、様々な方法が検討されている。しかしながら、いずれの方法によってもこのような染色の問題を充分に解決することはできなかった。
【００２８】
これに対して、上記芯鞘型複合繊維を用いて染色を行った場合、染料は、染着座席をほとんど持たない熱可塑性エラストマーを含有する鞘部を通過して、可染性樹脂を含有する芯部が染色される。これにより、上記芯鞘型複合繊維を用いて染色を行った場合は、酸性染料やカチオン染料等の染料によっても好適に染色を行うことが可能となり、熱可塑性エラストマーを単独で用いた繊維と比較して、更に、優れた染色性を発揮することが可能となる。
【００２９】
上記芯鞘型複合繊維は、芯部に可染性樹脂を含有することが好ましい。
上記可染性樹脂としては、染色が可能で、繊維として用いることができるものであれば特に限定されず、例えば、ナイロン６、ナイロン６６、ナイロン１２等のポリアミド系樹脂、ＰＥＴ、ＰＢＴ、ＰＴＴ等のポリエステル系樹脂、その他レーヨン、アクリル等が挙げられる。これらのなかでは、ポリアミド系樹脂が好ましい。これらは単独で用いてもよく、２種以上を併用してもよい。
【００３０】
上記芯鞘型複合繊維は、芯部における上記可染性樹脂の含有量は使用する樹脂によっても異なるが、好ましい下限が５重量％である。５重量％未満であると、染色性が低下することがある。
【００３１】
上記芯鞘型複合繊維は、芯部に上記可染性樹脂のほかに、必要に応じて、各種添加剤を含有していてもよい。上記添加剤としては特に限定されず、例えば、抗酸化剤、防腐剤、帯電防止剤、安定剤、酸化防止剤、艶消剤、耐光剤、滑剤、香料、可塑剤、界面活性剤、難燃剤等が挙げられる。
【００３２】
上記芯鞘型複合繊維は、鞘部に上記熱可塑性エラストマー及び無機フィラーを含有することが好ましい。
上記芯鞘型複合繊維において、鞘部における上記熱可塑性エラストマーの含有量は使用する樹脂によっても異なるが、好ましい下限が１５重量％である。１５重量％未満であると、接触冷感性が低下することがある。
【００３３】
上記芯鞘型複合繊維は、鞘部に上記熱可塑性エラストマーのほかに、必要に応じて、各種添加剤を含有していてもよい。上記添加剤としては特に限定されず、例えば、抗酸化剤、防腐剤、帯電防止剤、安定剤、酸化防止剤、艶消剤、耐光剤、滑剤、香料、可塑剤、界面活性剤、難燃剤等が挙げられる。
【００３４】
上記芯鞘型複合繊維の形状としては特に限定されず、例えば、繊維の長さ方向に対して垂直に切断した場合の断面形状が真円のものであってもよく、楕円等であってもよい。また、上記芯部と鞘部とが同心円状に形成された同心芯鞘型構造を有する繊維であってもよく、上記芯部と鞘部とが偏心的に形成された偏心芯鞘型構造を有する繊維であってもよい。更に、繊維の長さ方向に対して垂直に切断した場合に芯部が複数存在するような構造であってもよい。
【００３５】
上記芯鞘型複合繊維において、上記鞘部の厚さの上限は２０μｍであることが好ましい。２０μｍを超えると、染色時に染料が鞘部を通過しにくくなり、染色性が不充分となることがある。また、上記鞘部の厚さの好ましい下限は２μｍである。２μｍ未満であると、鞘部が薄すぎて、接触冷感効果を発揮できないことがある。
【００３６】
上記芯鞘型複合繊維の上記芯部と鞘部とが同心円状に形成された同心芯鞘型構造を有する場合、芯部の直径と鞘部の厚さの比（芯部／鞘部）の好ましい下限は５／２０、好ましい上限は４６／２である。５／２０未満であると、鞘部の割合が大きく、染色性が不充分となることがあり、４６／２を超えると、接触冷感性や柔軟性が低下することがある。
【００３７】
上記芯鞘型複合繊維は、ｑｍａｘ値の好ましい下限が０．１７Ｊ／ｓｅｃ／ｃｍ２である。ｑｍａｘ値が０．１７Ｊ／ｓｅｃ／ｃｍ２未満であると、ポリエステルやナイロンと同等レベルであり、官能試験を行っても大半の人が優れた接触冷感を感じないことがある。より好ましい下限は０．１８Ｊ／ｓｅｃ／ｃｍ２、更に好ましい下限は０．１９Ｊ／ｓｅｃ／ｃｍ２である。
【００３８】
上記芯鞘型複合繊維は、上記熱伝導率の好ましい下限が０．９×１０−３℃／Ｗ・ｍ２である。熱伝導率が０．９×１０−３℃／Ｗ・ｍ２未満であると、官能試験を行っても大半の人が接触冷感を感じないことがある。
【００３９】
本発明の接触冷感に優れた繊維を製造する方法としては特に限定されず、例えば、熱可塑性エラストマー及び無機フィラーを含有する樹脂ペレットを作製した後、得られた樹脂ペレットを用いて溶融紡糸を行うことにより作製する方法等、従来公知の方法を用いることができる。
また、上記芯鞘型複合繊維は、例えば、可染性樹脂、熱可塑性エラストマー及び無機フィラーを含有する樹脂ペレットを複合紡糸装置に投入し、溶融紡糸する方法等により製造することができる。
【００４０】
本発明の接触冷感に優れた繊維は、編物、織物、不織布等の生地として用いることができる。このような本発明の接触冷感に優れた繊維を用いてなる接触冷感に優れた生地もまた、本発明の１つである。
本発明の接触冷感に優れた生地は、本発明の接触冷感に優れた繊維のみからなるものであってもよいが、本発明の目的を阻害しない範囲で、肌触り等の肌着等に必要な要件を改善する目的で、他の繊維と交編してもかまわない。このような他の繊維としては特に限定されないが、例えば、ナイロン６、ナイロン１２等のポリアミド系樹脂等；ポリエステル、綿、レーヨン等が挙げられる。
【００４１】
本発明の接触冷感に優れた繊維や本発明の接触冷感に優れた生地を用いて衣料とすることにより、湿潤時の不快感を防止することができ、かつ、風合いや肌触りに優れた衣料とすることができる。このような接触冷感に優れた衣料もまた、本発明の１つである。
本発明の接触冷感に優れた衣料は、熱可塑性エラストマーを含有することから、着用時にヒヤリとした冷感を惹起させ、清涼感を与えることができる。また、無機フィラーを含有することにより、湿潤時のベトツキ感がなく、肌触りや風合いにも優れており、肌着等にも好適に用いることができる。
【００４２】
本発明の接触冷感に優れた衣料としては、接触冷感に優れた繊維を全体的に使用したものを用いてもよいが、特に、リバーシブル構造の編地からなる涼感に優れた衣料であって、総ループ数の３０〜７０％が接触冷感に優れた繊維からなるループであり、かつ、接触冷感に優れた繊維からなるループが、肌側にのみ配置されているもの（以下、涼感衣料ともいう）を用いることが好ましい。
【００４３】
本発明の接触冷感に優れた衣料は、リバーシブル構造の編地からなる衣料において、接触冷感に優れた繊維からなるループ数の割合を一定の範囲とし、このような接触冷感に優れた繊維からなるループを直接肌と接する肌側にのみ配置することによって、高い発汗によって起こる不快感の防止効果を有する衣料とすることができる。
【００４４】
近年、夏季や運動等の発汗時に着用する肌着としての機能を高めた衣料が種々開発され、提案されており、このような機能性衣料としては、例えば、ポリエステル等の疎水性繊維からなる衣料が提案されている。また、疎水性繊維に綿を併用することにより通気性を高める方法、布の構造をメッシュ構造としたり、天竺編や経編の変化組織による鹿の子編を施したりすることにより通気性を高める方法が検討されており、特開２００３−１５５６６９号公報には、布を構成する疎水性繊維の表面に親水性化学物質を付着することによって改質した布が開示されている。しかしながら、このような疎水性繊維からなる衣料では、効率的に産熱を発散させることはできるものの、発汗により肌や衣服が湿潤した場合、濡れ感による不快感を感じることに加え、生地が肌へ貼り付きやすくなるために動き難くなるという問題が生じていた。
【００４５】
これに対して、上記涼感衣料は、このようなリバーシブル構造の編地からなる場合に、接触冷感に優れた繊維からなるループ数の割合を所定の範囲内とすることで、着用時にヒヤリとした感覚や、清涼感を与えつつ、発汗時の濡れ感による不快感や、肌離れ性の悪化による生地の肌への貼り付きを防止することができる。また、接触冷感に優れた繊維からなるループを肌側にのみ配置することで、接触冷感に優れた繊維と肌とが直接接触して、更に清涼感、接触冷感に優れた衣料とすることができる。
【００４６】
上記涼感衣料は、接触冷感に優れた繊維からなるループの割合の好ましい下限は総ループ数の３０％、好ましい上限は７０％である。３０％未満であると、清涼感、接触冷感を惹起させる効果が不充分となることがあり、７０％を超えると、発汗時に、濡れ感による不快感を感じることに加え、生地が肌へ貼り付きやすくなるために動き難くなることがある。より好ましい下限は３３％、より好ましい上限は６７％である。
また、上記涼感衣料の肌側が接触冷感に優れた繊維からなるループのみで構成されている場合は、接触冷感に優れた繊維からなるループの割合の好ましい下限は総ループ数の５０％、好ましい上限は７０％であり、肌側が接触冷感に優れた繊維と疎水性繊維とから構成されている場合は、接触冷感に優れた繊維からなるループの割合の好ましい下限は３０％、好ましい上限は５０％である。
なお、上記涼感衣料において、上記接触冷感に優れた繊維は、ｑｍａｘ値が０．０７Ｊ／ｍ２／ｓｅｃ以上であることが好ましい。
【００４７】
上記涼感衣料は、上記熱可塑性エラストマー及び無機フィラーを含有することが好ましい。
この場合、上記熱可塑性エラストマーを含有する繊維のなかでも、ハードセグメントがポリアミド１２でありソフトセグメントがポリエチレングリコールであるポリアミド系エラストマーＡと、ハードセグメントがポリアミド１２でありソフトセグメントがポリテトラメチレングリコールであるポリアミド系エラストマーＢとの混合樹脂を含有する繊維は、極めて優れた接触冷感を与え、かつ、吸放湿特性と拡散特性にも優れることから好適である。
また、上記熱可塑性エラストマーを含有する繊維としては、ポリエーテルブロックアミド共重合体であるペバックス１０１４ＳＡ０１（アトフィナ・ジャパン社製）の含有量が６０重量％以上の繊維、多孔質化され、表面に親水化処理が施された繊維、ポリエステルやナイロン等の合成繊維に酸化チタン等の無機物を１〜５重量％添加して接触冷感性を高めた繊維等が好ましい。
【００４８】
上記涼感衣料において、上記接触冷感に優れた繊維は、生地厚をできるだけ薄くしたい場合等には適宜、他の繊維を併用してもよい。この場合、上記接触冷感に優れた繊維における上記熱可塑性エラストマーの含有量の好ましい下限は５０重量％である。５０重量％未満であると、充分な接触冷感を発揮できないことがある。
【００４９】
上記涼感衣料において、上記接触冷感に優れた繊維からなるループは、肌側にのみ配置されていることが好ましい。このような配置とすることで、上記涼感衣料を着用した場合は、主として接触冷感に優れた繊維からなるループが肌と接触して、接触冷感や清涼感を惹起させることができ、後述する疎水性繊維からなるループが外側に配置されることで、皮膚から発せられた熱や水分の拡散性や蒸散性を向上させることが可能となる。
【００５０】
上記涼感衣料において、上記接触冷感に優れた繊維のループ以外のループは、疎水性繊維からなるループであることが好ましい。
上記涼感衣料において、上述のように、上記接触冷感に優れた繊維からなるループが肌側にのみ配置されることから、疎水性繊維からなるループは、主に外側に配置されることとなる。これにより、汗の蒸散を促進され、効率よく産熱を発散させることができる。
【００５１】
本明細書において、疎水性繊維とは、公定水分率が５．０％以下の化学繊維のことをいい、具体的には例えば、ポリプロピレン（公定水分率：０％）、ポリエステル（０．４％）、アクリル樹脂（２．０％）、ナイロン（４．５％）、ビニロン（５．０％）等からなる繊維が挙げられる。これらは単独で用いてもよく、２種以上を併用してもよい。なお、公定水分率とは、２０℃、６５％ＲＨでの水分率のことをいう。
【００５２】
上記涼感衣料は、必要に応じて、接触冷感に優れた繊維、疎水性繊維以外の繊維、例えば、綿、麻等からなる天然繊維や、レーヨン、アセテート等の半合成繊維等を含有してもよい。
【００５３】
図１は、上記涼感衣料の一例を模式的に示したものである。なお、図１（ａ）は、上記涼感衣料を肌側から見た場合の平面図であり、図１（ｂ）は、外側を上、肌側を下とした場合の断面図である。
図１に示すように、涼感衣料１１は、接触冷感に優れた繊維によって編成された部分１２と、疎水性繊維によって編成された部分１３とから構成され、接触冷感に優れた繊維によって編成された部分１２は、線状で互い違いに矩形部を有する形状となっている。なお、接触冷感に優れた繊維によって編成された部分とは、接触冷感に優れた繊維からなるループを有する部分のことであり、疎水性繊維によって編成された部分とは、接触冷感に優れた繊維からなるループを有さず、疎水性繊維からなるループのみを有する部分のことをいう。
また、接触冷感に優れた繊維によって編成された部分１２は、肌側（下側）のみに配置されており、上記涼感衣料を着用した場合は、主として接触冷感に優れた繊維によって編成された部分１２が肌と接触するような構成となっている。
【００５４】
図２は、上記涼感衣料の別の一例であり、図２（ａ）は、肌側から見た場合の平面図であり、図２（ｂ）は、外側を上、肌側を下とした場合の断面図である。
図２に示すように、涼感衣料２１は、接触冷感に優れた繊維によって編成された部分２２と、疎水性繊維によって編成された部分２３とから構成されている。また、接触冷感に優れた繊維によって編成された部分２２は、肌側（下側）のみに配置されており、上記涼感衣料を着用した場合は、主として接触冷感に優れた繊維によって編成された部分２２が肌と接触するような構成となっている。
【００５５】
図３は、上記涼感衣料を着用した場合の皮膚から発せられた熱、水蒸気の流れを示す模式図である。
図３に示すように、皮膚から発せられた熱、水蒸気は、まず、接触冷感に優れた繊維によって編成された部分１２を通過し、このとき接触冷感に優れた繊維によって吸熱、吸水される。そして、接触冷感に優れた繊維によって吸熱、吸水されなかった熱及び水分は、疎水性繊維によって編成された部分１３を通過することで、拡散された後、外部に放熱、蒸散される。なお、図３では、接触冷感に優れた繊維によって編成された部分と疎水性繊維によって編成された部分の両方を有する箇所のみを図示したが、疎水性繊維によって編成された部分のみからなる箇所では、皮膚から発せられた熱、水蒸気は、拡散した後、外部に放熱、蒸散されることとなる。
上記涼感衣料では、接触冷感に優れた繊維によって編成された部分と疎水性繊維によって編成された部分の両方を有する箇所の割合が適度な範囲となることから、着用時にヒヤリとした感覚や、清涼感を与えつつ、発汗時の濡れ感による不快感や肌離れ性の悪化による生地の肌への貼り付きを防止することができる。
【００５６】
上記涼感衣料は、通気度の好ましい下限が２００ｃｍ３／ｃｍ２／ｓｅｃ、好ましい上限が５００ｃｍ３／ｃｍ２／ｓｅｃである。２００ｃｍ３／ｃｍ２／ｓｅｃ未満であると、通気性が悪く、皮膚から発せられた熱の発散や汗の蒸散が阻害されることがあり、５００ｃｍ３／ｃｍ２／ｓｅｃを超えると、熱や水分の移動が、衣料を通じて充分に行われず、逆に外気の進入を受けることがある。
なお、上記通気度は、フラジール型通気度試験機等を用い、ＪＩＳ  Ｌ  １０９６  Ａ法に準拠した方法によって測定することができる。
【００５７】
上記涼感衣料は、目付の好ましい下限は９０ｇ／ｍ２、好ましい上限は２００ｇ／ｍ２である。９０ｇ／ｍ２未満であると、熱や水分が移動しにくくなり、涼感効果が低下することがあり、２００ｇ／ｍ２を超えると、重量や熱伝達抵抗の増加により、涼感性が低下することがある。
【００５８】
上記リバーシブル構造の編地は、フライス編機等を用いて、ループを編成する際の編針の量を調整することにより製造することができる。具体的には例えば、接触冷感に優れた繊維からなるループを編成し得る編針の数を３０〜７０％として編成する方法により製造することができる。
【００５９】
本発明の接触冷感に優れた衣料を製造する方法としては特に限定されず、例えば、本発明の接触冷感に優れた繊維を用いて編み立てを行うことにより、衣料を作製する方法等の従来公知の方法を用いることができる。
また、上記涼感衣料は、例えば、上述のようにして得られたリバーシブル構造の編地を用い、縫製、裁断等を行う等の従来公知の方法を用いることによって製造することができる。
【００６０】
本発明の接触冷感に優れた繊維、又は、本発明の接触冷感に優れた生地を用いて接触冷感に優れた肌着を製造することができる。また、本発明の接触冷感に優れた衣料を肌着として用いることができる。
このようにして得られる接触冷感に優れた肌着もまた、本発明の一つである。
【００６１】
本発明の接触冷感に優れた肌着は、熱可塑性エラストマーを含有することから、着用時にヒヤリとした冷感を惹起させ、清涼感を与えることができる。また、無機フィラーを含有することにより、湿潤時のベトツキ感がなく、肌触りや風合いにも優れている。本発明の接触冷感に優れた肌着は、皮膚に直接接することから特に優れた効果が得られる。
【００６２】
本発明の接触冷感に優れた繊維、又は、本発明の接触冷感に優れた生地を用いることによって、本発明の接触冷感に優れた肌着の他にも、ストッキング、手袋、フェイスマスク、マフラー等を製造することができる。これらは皮膚に直接接することから特に優れた効果が得られる。
【発明の効果】
【００６３】
本発明によれば、湿潤時の不快感を防止することができ、かつ、風合いや肌触りに優れる接触冷感に優れた繊維、及び、該接触冷感に優れた繊維を用いてなる接触冷感に優れた生地、衣料及び肌着を提供することができる。
【図面の簡単な説明】
【００６４】
【図１】（ａ）は、本発明の接触冷感に優れた衣料の一例を示した模式図である。（ｂ）は、本発明の接触冷感に優れた衣料の一例を示した模式図である。
【図２】（ａ）は、本発明の接触冷感に優れた衣料の一例を示した模式図である。（ｂ）は、本発明の接触冷感に優れた衣料の一例を示した模式図である。
【図３】涼感衣料を着用した場合の皮膚から発せられた熱、水蒸気の流れを示す模式図である。
【図４】実施例１４で編成したリバーシブル構造の編地を示す組織図である。
【図５】実施例１５で編成したリバーシブル構造の編地を示す組織図である。
【図６】実施例にて行った、人工気象室における評価結果を示すグラフである。
【図７】実施例にて行った、官能評価１の結果を示すグラフである。
【図８】実施例にて行った、官能評価２の結果を示すグラフである。
【発明を実施するための形態】
【００６５】
以下に実施例を挙げて本発明の態様を更に詳しく説明するが、本発明はこれら実施例にのみ限定されるものではない。
【００６６】
（実施例１）
熱可塑性ポリアミド系エラストマーであるポリエーテルブロックアミド共重合体（アルケマ社製、「ペバックス  １０４１ＳＡ０１」）９８重量％に対し、酸化チタン（堺化学工業社製、「Ｄ９１８」、平均粒子径０．２６μｍ）２重量％を添加した後、溶融混合し、ペレタイザーを用いて樹脂ペレットを作製した。
次いで、得られた樹脂ペレットを用い、溶融紡糸法にて製糸を行い原糸を得た。
得られた原糸を用い編み立てを行い、生地を作製した。
【００６７】
（実施例２）
ポリエーテルブロックアミド共重合体（アルケマ社製、「ペバックス  １０４１ＳＡ０１」）の添加量を９６重量％、酸化チタン（堺化学工業社製、「Ｄ９１８」、平均粒子径０．２６μｍ）の添加量を４重量％とした以外は実施例１と同様にして生地を作製した。
【００６８】
（実施例３）
ポリエーテルブロックアミド共重合体（アルケマ社製、「ペバックス  １０４１ＳＡ０１」）の添加量を９４重量％、酸化チタン（堺化学工業社製、「Ｄ９１８」、平均粒子径０．２６μｍ）の添加量を６重量％とした以外は実施例１と同様にして生地を作製した。
【００６９】
（実施例４）
熱可塑性ポリエステル系エラストマーであるポリエーテルエステル共重合体（東レ・デュポン社製、「ハイトレル  ８１７１」）９８重量％に対し、酸化チタン（堺化学工業社製、「Ｄ９１８」、平均粒子径０．２６μｍ）２重量％を添加した後、ペレタイザーを用いて溶融混合し、樹脂ペレットを作製した。
次いで、得られた樹脂ペレットを用い、溶融紡糸法にて製糸を行い原糸を得た。
得られた原糸を用い編み立てを行い、生地を作製した。
【００７０】
（実施例５）
熱可塑性ポリアミド系エラストマーであるポリエーテルブロックアミド共重合体（アルケマ社製、「ペバックス  １０４１ＳＡ０１」）９８重量％に対し、硫酸バリウム（堺化学工業社製、「Ｂ−３０ＮＣ」、平均粒子径０．３μｍ）２重量％を添加した後、ペレタイザーを用いて溶融混合し、樹脂ペレットを作製した。
次いで、得られた樹脂ペレットを用い、溶融紡糸法にて製糸を行い原糸を得た。
得られた原糸を用い編み立てを行い、生地を作製した。
【００７１】
（実施例６）
熱可塑性ポリアミド系エラストマーであるポリエーテルブロックアミド共重合体（アルケマ社製、「ペバックス  １０４１ＳＡ０１」）９８重量％に対し、酸化亜鉛（荘ケミカル本社製、「微細亜鉛華」、平均粒子径０．３μｍ）２重量％を添加した後、ペレタイザーを用いて溶融混合し、樹脂ペレットを作製した。
次いで、得られた樹脂ペレットを用い、溶融紡糸法にて製糸を行い原糸を得た。
得られた原糸を用い編み立てを行い、生地を作製した。
【００７２】
（実施例７）
熱可塑性ポリアミド系エラストマーであるポリエーテルブロックアミド共重合体（アルケマ社製、「ペバックス  １０４１ＳＡ０１」）９８重量％に対し、シリカ粒子（トクヤマ社製、「エクセリカＳＨ−０３」、平均粒子径０．２μｍ）２重量％を添加した後、溶融混合し、ペレタイザーを用いて樹脂ペレットを作製した。
次いで、得られた樹脂ペレットを用い、溶融紡糸法にて製糸を行い原糸を得た。
得られた原糸を用い編み立てを行い、生地を作製した。
【００７３】
（実施例８）
熱可塑性ポリアミド系エラストマーであるポリエーテルブロックアミド共重合体（アルケマ社製、「ペバックス  １０４１ＳＡ０１」）７０重量％に対し、フェライト粉末（平均粒子径０．８８μｍ）３０重量％を添加した後、溶融混合し、ペレタイザーを用いて樹脂ペレットを作製した。
次いで、得られた樹脂ペレットを用い、溶融紡糸法にて製糸を行い原糸を得た。
得られた原糸を用い編み立てを行い、生地を作製した。
【００７４】
（比較例１）
熱可塑性ポリアミド系エラストマーであるポリエーテルブロックアミド共重合体（アルケマ社製、「ペバックス  １０４１ＳＡ０１」）のペレットを用い、溶融紡糸法にて製糸を行い原糸を得た。得られた原糸を用い編み立てを行い、生地を作製した。
【００７５】
（評価）
実施例１〜８及び比較例１で得られた生地について、以下の方法により評価を行った。結果を表１に示した。
【００７６】
（１）湿潤滑り開始角度の測定
傾斜法による滑り開始角度をＪＩＳ  Ｐ  ８１４７に準拠する方法により測定した。
具体的には、滑り台の上昇速度：２°／秒、おもり：９３．３７ｇとし、滑り台を傾け、湿った試験片を取り付けたおもりが動きはじめた瞬間の傾斜角度を測定した。
【００７７】
（２）湿潤滑り抵抗値の測定
傾斜法による滑り開始角度をＪＩＳ  Ｐ  ８１４７に準拠する方法により測定した。
具体的には、滑り台の上昇速度：２°／秒、おもり：９３．３７ｇとし、滑り台を傾け、湿った試験片を取り付けたおもりが動きはじめた瞬間の静摩擦抵抗値を測定した。
【００７８】
（３）ｑｍａｘ値の測定
２０．５℃の温度に設定した試料台の上に各生地を置き、生地の上に３２．５℃の温度に温められた貯熱板を接触圧０．０９８Ｎ／ｃｍ２で重ねた直後、蓄えられた熱量が低温側の試料に移動する熱量のピーク値を測定した。測定には、サーモラボＩＩ型精密迅速熱物性測定装置（カトーテック社製）を用いた。
【００７９】
（４）熱伝導率の測定
２０．５℃の温度に設定した試料台の上に各生地を置き、生地の上に熱板を接触圧０．０５９Ｎ／ｃｍ２で重ね、熱板の温度を３２．５℃の温度に調節し安定させた。熱板の温度が所定温度に安定した時の熱損失速度をサーモラボＩＩ型精密迅速熱物性測定装置（カトーテック社製）を用いて測定し、この値から熱伝導率を測定した。
【００８０】
（５）紡糸性
実施例及び比較例に用いた樹脂ペレットを２４時間連続溶融紡糸したときの押出工程、延伸工程、熱セット工程でのフィラメントの切れ回数をカウントし、以下の基準により評価を行った。
◎：フィラメント切れ回数が０回
○：フィラメント切れ回数が１〜３回
△：フィラメント切れ回数が４回以上
【００８１】
（６）官能試験
１０人の被験者について、各生地を触った瞬間の接触冷感、及び、各生地を肌に滑らせた時の生地の肌離れ性について官能試験を行い、以下の基準で評価した。また、◎の場合を３点、〇の場合を２点、△の場合を１点、×の場合を０点として、１０人についての合計を求め、これを評価点とした。
◎：冷たく、且つ、乾燥時、湿潤時供に生地の肌離れ性は良い
○：冷たいが、乾燥時、湿潤時供に生地の肌離れ性は普通
△：冷たいが、湿潤時の生地の肌離れ性が悪い
×：冷たいが、肌離れ性が悪い
【００８２】
【表１】
2012026073.tif 000003
【００８３】
表１に示すように、実施例１〜８で作製した熱可塑性エラストマー及び無機フィラーを含有する原糸を用いた生地は、ｑｍａｘ値及び熱伝導率が高いことから、接触冷感に優れ、かつ、湿潤滑り抵抗値が高すぎないことから、衣料として用いた場合、湿潤時の肌離れ性が良好なものとなることが判った。
一方、比較例１で作製した原糸を用いた生地は、ｑｍａｘ値及び熱伝導率が高いことから、接触冷感に優れるが、湿潤滑り抵抗値が高すぎることから、衣料として用いた場合、湿潤時の肌離れ性がわるくなることが判った。
【００８４】
（実施例９）
芯部用樹脂として、ポリアミド樹脂であるナイロン１２（「ＵＢＥＳＴＡ  ３０１４Ｕ」、宇部興産社製）８５重量％、鞘部用樹脂として、酸化チタン（「Ｄ９１８」、堺化学工業社製、平均粒子径０．２６μｍ）５重量％を練り込んだポリエーテルブロックアミド共重合体（「ペバックス  １０４１ＳＡ０１」、アルケマ社製）１５重量％を複合紡糸装置に投入し、溶融紡糸法にて製糸を行い、直径が５０μｍの芯鞘型複合糸を得た。
なお、得られた芯鞘型複合糸の断面を電子顕微鏡を用いて撮影し、鞘部の厚みを測定したところ２μｍであった。
得られた芯鞘型複合糸を用い編み立てを行い生地を得た。
【００８５】
（実施例１０）
芯部用樹脂として、ポリアミド樹脂であるナイロン１２（「ＵＢＥＳＴＡ  ３０１４Ｕ」、宇部興産社製）６５重量％、鞘部用樹脂として、酸化チタン（「Ｄ９１８」、堺化学工業社製、平均粒子径０．２６μｍ）５重量％を練り込んだポリエーテルブロックアミド共重合体（「ペバックス  １０４１ＳＡ０１」、アルケマ社製）３５重量％を複合紡糸装置に投入し、溶融紡糸法にて製糸を行い、直径が５０μｍの芯鞘型複合糸を得た。
なお、得られた芯鞘型複合糸の断面を電子顕微鏡を用いて撮影し、鞘部の厚みを測定したところ５μｍであった。
得られた芯鞘型複合糸を用い編み立てを行い生地を得た。
【００８６】
（実施例１１）
芯部用樹脂として、ポリアミド樹脂であるナイロン１２（「ＵＢＥＳＴＡ  ３０１４Ｕ」、宇部興産社製）５０重量％、鞘部用樹脂として、酸化チタン（「Ｄ９１８」、堺化学工業社製、平均粒子径０．２６μｍ）５重量％を練り込んだポリエーテルブロックアミド共重合体（「ペバックス  １０４１ＳＡ０１」、アルケマ社製）５０重量％を複合紡糸装置に投入し、溶融紡糸法にて製糸を行い、直径が５０μｍの芯鞘型複合糸を得た。
なお、得られた芯鞘型複合糸の断面を電子顕微鏡を用いて撮影し、鞘部の厚みを測定したところ７μｍであった。
得られた芯鞘型複合糸を用い編み立てを行い生地を得た。
【００８７】
（実施例１２）
芯部用樹脂として、ポリアミド樹脂であるナイロン１２（「ＵＢＥＳＴＡ  ３０１４Ｕ」、宇部興産社製）３５重量％、鞘部用樹脂として、酸化チタン（「Ｄ９１８」、堺化学工業社製、平均粒子径０．２６μｍ）５重量％を練り込んだポリエーテルブロックアミド共重合体（「ペバックス  １０４１ＳＡ０１」、アルケマ社製）６５重量％を複合紡糸装置に投入し、溶融紡糸法にて製糸を行い、直径が５０μｍの芯鞘型複合糸を得た。
なお、得られた芯鞘型複合糸の断面を電子顕微鏡を用いて撮影し、鞘部の厚みを測定したところ１０μｍであった。
得られた芯鞘型複合糸を用い編み立てを行い生地を得た。
【００８８】
（実施例１３）
芯部用樹脂として、ポリアミド樹脂であるナイロン１２（「ＵＢＥＳＴＡ  ３０１４Ｕ」、宇部興産社製）５重量％、鞘部用樹脂として、酸化チタン（「Ｄ９１８」、堺化学工業社製、平均粒子径０．２６μｍ）５重量％を練り込んだポリエーテルブロックアミド共重合体（「ペバックス  １０４１ＳＡ０１」、アルケマ社製）９５重量％を複合紡糸装置に投入し、溶融紡糸法にて製糸を行い、直径が５０μｍの芯鞘型複合糸を得た。
なお、得られた芯鞘型複合糸の断面を電子顕微鏡を用いて撮影し、鞘部の厚みを測定したところ２０μｍであった。
得られた芯鞘型複合糸を用い編み立てを行い生地を得た。
【００８９】
以下、実施例９〜１３で得られる芯鞘型複合糸が所定の芯鞘構造を有することによって、染色性に優れた生地が得られることを明確にするために、本発明の接触冷感に優れた繊維であるが、所定の芯鞘構造を有さない繊維を用いてなる生地について実験例として示す。
（実験例１）
酸化チタン（「Ｄ９１８」、堺化学工業社製、平均粒子径０．２６μｍ）５重量％を練り込んだポリエーテルブロックアミド共重合体（アルケマ社製、「ペバックス  １０４１ＳＡ０１」）を用い、溶融紡糸法にて製糸を行い原糸を得た。
得られた原糸を用い編み立てを行い生地を得た。
【００９０】
（実験例２）
芯部用樹脂として、ポリアミド樹脂であるナイロン１２（「ＵＢＥＳＴＡ  ３０１４Ｕ」、宇部興産社製）３重量％、鞘部用樹脂として、酸化チタン（「Ｄ９１８」、堺化学工業社製、平均粒子径０．２６μｍ）５重量％を練り込んだポリエーテルブロックアミド共重合体（「ペバックス  １０４１ＳＡ０１」、アルケマ社製）９７重量％を複合紡糸装置に投入し、溶融紡糸法にて製糸を行い、直径が６０μｍの芯鞘型複合糸を得た。
なお、得られた芯鞘型複合糸の断面を電子顕微鏡を用いて撮影し、鞘部の厚みを測定したところ２５μｍであった。
得られた芯鞘型複合糸を用い編み立てを行い生地を得た。
【００９１】
（評価）
実施例９〜１３及び実験例１、２で得られた生地を酸性染料（Ｎｙｌｏｓａｎ、クラリアントジャパン社製）を用いて染色し、以下の方法により評価を行った。結果を表２に示した。
【００９２】
（１）染色性
染色を行った後の生地について、５人の被験者により目視評価でその鮮明性を比較した。その結果を総合判断して次のように４段階で評価した。
◎：鮮明性と均一性が非常によい。
○：鮮明性が良い。
△：鮮明性が劣る。
×：鮮明性が悪い。
【００９３】
（２）ｑｍａｘ値の測定
２０．５℃の温度に設定した試料台の上に各生地を置き、生地の上に３２．５℃の温度に温められた貯熱板を接触圧０．０９８Ｎ／ｃｍ２で重ねた直後、蓄えられた熱量が低温側の試料に移動する熱量のピーク値を測定した。測定には、サーモラボＩＩ型精密迅速熱物性測定装置（カトーテック社製）を用いた。
【００９４】
（３）熱伝導率の測定
２０．５℃の温度に設定した試料台の上に各生地を置き、生地の上に熱板を接触圧０．０５９Ｎ／ｃｍ２で重ね、熱板の温度を３２．５℃の温度に調節し安定させた。熱板の温度が所定温度に安定した時の熱損失速度をサーモラボＩＩ型精密迅速熱物性測定装置（カトーテック社製）を用いて測定し、この値から熱伝導率を測定した。
【００９５】
【表２】
2012026073.tif 000004
【００９６】
（実施例１４）
熱可塑性ポリアミド系エラストマーであるポリエーテルブロックアミド共重合体（アトフィナ・ジャパン社製、「ペバックス  １０４１ＳＡ０１」）と、無機フィラーである酸化チタン（「Ｄ９１８」、堺化学工業社製、平均粒子径０．２６μｍ）とを含有する接触冷感に優れた繊維を肌側にのみ配置し、疎水性繊維であるポリエステル繊維（旭化成社製、テクノファイン）を主として外側に配置して、フライス編機により図４に示した組織図１に従ってリバーシブル構造の編地を編成し、これを用いてＴシャツを製造した。
得られたＴシャツにおいては、接触冷感に優れた繊維からなるループの数が総ループ数の５０％であり、疎水性繊維からなるループの数が総ループ数の５０％であった。また、Ｔシャツの外側は、疎水性繊維からなるループの比率が１００％であり、肌側は、接触冷感に優れた繊維からなるループの比率が１００％であった。更に、得られたＴシャツの目付けは１８４ｇ／ｍ２であった。
なお、得られたＴシャツの通気度をフラジール型通気度試験機（山口科学産業社製、ＴＥＸＴＩＬＥ  ＡＩＲ  ＰＥＲＭＥＡＢＩＬＩＴＹ  ＴＥＳＴＥＲ）を用い、ＪＩＳ  Ｌ  １０９６  Ａ法に準拠した方法によって測定したところ、３２６ｃｍ３／ｃｍ２／ｓｅｃであった。
【００９７】
（実施例１５）
熱可塑性ポリアミド系エラストマーであるポリエーテルブロックアミド共重合体（アトフィナ・ジャパン社製、「ペバックス  １０４１ＳＡ０１」）と、無機フィラーである酸化チタン（「Ｄ９１８」、堺化学工業社製、平均粒子径０．２６μｍ）とからなる接触冷感に優れた繊維を肌側のループを構成する繊維、ポリエステル繊維（旭化成社製、テクノファイン）を外側のループを構成する繊維として用い、フライス編機により図５に示した組織図２に従ってリバーシブル構造の編地を編成し、これを用いてＴシャツを製造した。
得られたＴシャツにおいては、接触冷感に優れた繊維からなるループの数が総ループ数の３３．３％であり、疎水性繊維からなるループの数が総ループ数の６６．７％であった。また、Ｔシャツの外側は、疎水性繊維からなるループの比率が１００％であり、肌側は、接触冷感に優れた繊維からなるループの比率が５０％、疎水性繊維からなるループの比率が５０％であった。更に、得られたＴシャツの目付けは１５２ｇ／ｍ２であった。
なお、得られたＴシャツの通気度を実施例１４と同様の方法で測定したところ、３９７．６ｃｍ３／ｃｍ２／ｓｅｃであった。
【００９８】
（比較例２）
市販されている表面を親水化されたポリエステル繊維（クラレ製、ソフィスタ）によりメッシュ状に経編されたＴシャツ（ミズノ社製）を用いた。
【００９９】
（比較例３）
市販されている綿により天竺編されたＴシャツを用いた。
【０１００】
（評価）
実施例１４、１５及び比較例２、３で得られたＴシャツについて、以下の方法により評価を行った。
【０１０１】
（１）人工気象室における評価
夏季の早朝ウォーキングを想定して、２８℃×６５％ＲＨ環境の人工気象室内にて、実施例１４及び比較例２、３で得られたＴシャツを着用し椅座位安静１５分した後に風速１ｍ／ｓｅｃの風を正面から受けながらトレッドミルにて３０分間歩行し、その後３０分間椅座位安静で回復した時の衣服内の温度の変化、衣服内の湿度の変化及び酸素摂取量を測定した。この結果を図６に示した。
なお、測定は健康な成人男性６名について行い、その平均値を示した。
図６より、実施例１４で製造したＴシャツを着用した場合には、比較例２、３で製造したＴシャツを着用した場合に比べて、衣服内の温度及び湿度の上昇が抑えられているのが判った。また、実施例１４で製造したＴシャツを着用した場合には、比較例２、３で製造したＴシャツを着用した場合に比べて、歩行中の酸素摂取量も低く抑えられていた。これは、実施例１４で製造したＴシャツは、比較例２、３で製造したＴシャツに比べ快適な衣服内環境をもたらしているために、運動負荷が軽減されて少ないエネルギー消費で運動が可能であったためと考えられる。
【０１０２】
（２）官能評価１
２００４年７月に京都市内で開催されたファミリーウォーキング（京都府ウォーキング協会主催）において、実施例１４及び比較例２で得られたＴシャツを着用してウォーキングを行った後、普段着用しているＴシャツを基準としてアンケートに回答する形で官能評価を行った。この結果を図７に示した。なお、官能評価は、成人男性９名について行い、その平均値を示した。
また、官能評価を行ったうちの２名について、直腸温と衣服内温度の測定も行った。その結果を図７に示した。
図７より、実施例１４で製造したＴシャツは、すべての項目において普段着用しているＴシャツと比べて高評価を得、特に動き易さや肌触りに優れることが判る。一方、比較例２で製造したＴシャツでは、吸汗性、発汗時の肌離れ等の点で悪い評価となった。
また、実施例１４で製造したＴシャツを着用した場合には、比較例２で製造したＴシャツを着用した場合に比べて直腸温、衣服内温度ともに低い値を示した。
【０１０３】
（３）官能評価２
２００４年１１月に運動部に在籍する男子大学生により実施例１５及び比較例２で製造したＴシャツを着用しランニングを行った後、普段着用しているＴシャツを基準としてアンケートに回答する形で官能評価を行った。この結果を図８に示した。なお、官能評価は、２９名について行い、その平均値を示した。
図８より、１３項目すべてにおいて実施例１５で製造したＴシャツが最高のスコアを得、その内１１項目が比較例２で製造したＴシャツより有意に上回る結果となった。特にベタツキ感、動き易さ、生地さばき、重量感、肌触り、着心地等の項目において実施例１５で製造したＴシャツの評価が高かった。
【産業上の利用可能性】
【０１０４】
本発明によれば、湿潤時の不快感を防止することができ、かつ、風合いや肌触りに優れる接触冷感に優れた繊維、及び、該接触冷感に優れた繊維を用いてなる接触冷感に優れた生地、衣料及び肌着を提供することができる。
【符号の説明】
【０１０５】
１１、２１  涼感衣料
１２、２２  接触冷感に優れた繊維によって編成された部分
１３、２３  疎水性繊維によって編成された部分
【図１】
2012026073.tif 000005
【図２】
2012026073.tif 000006
【図３】
2012026073.tif 000007
【図４】
2012026073.tif 000008
【図５】
2012026073.tif 000009
【図６】
2012026073.tif 000010
【図７】
2012026073.tif 000011
【図８】
2012026073.tif 000012